(57)【要約】【課題】耐久性の高い反射防止フィルムおよび反射防止フィルムを備えた機能性ガラスを提供する。（１０）と、透明基材（１０）の一面側に設けられた反射防止層（３０）と、透明基材（１０）と反射防止層（３０）との間に備えられた、ハードコート層（２０）とを備え、  反射防止層（３０）が、ハードコート層（２０）側から、ハードコート層（２０）の屈折率よりも大きい屈折率を有する高屈折率層（３２）、バインダー（３３）中に複数の銀ナノディスク（３５）が分散されてなる銀ナノディスク層（３６）、および高屈折率層（３２）の屈折率よりも小さい屈折率を有する低屈折率層（３８）をこの順に積層してなる。【選択図】図１
2017068789.tif 000002
【特許請求の範囲】
【請求項１】
透明基材、該透明基材の一面側に設けられた反射防止層、および前記透明基材と前記反射防止層との間に備えられたハードコート層を備え、
前記反射防止層が、前記ハードコート層側から、該ハードコート層の屈折率よりも大きい屈折率を有する高屈折率層、バインダー中に複数の銀ナノディスクが分散されてなる銀ナノディスク層、および前記高屈折率層の屈折率よりも小さい屈折率を有する低屈折率層をこの順に積層してなる反射防止フィルム。
【請求項２】
前記ハードコート層が水系樹脂組成物の硬化物からなる請求項１記載の反射防止フィルム。
【請求項３】
前記水系樹脂組成物中の樹脂が、ポリウレタンまたはアクリル樹脂である請求項２記載の反射防止フィルム。
【請求項４】
前記ハードコート層の膜厚が１μｍ以上１０μｍ以下である請求項１から３いずれか１項記載の反射防止フィルム。
【請求項５】
前記透明基材がポリエステルフィルムである請求項１から４いずれか１項記載の反射防止フィルム。
【請求項６】
前記銀ナノディスク層の平面視における前記銀ナノディスクの面積率が１０％以上４０％以下である請求項１から５いずれか１項記載の反射防止フィルム。
【請求項７】
前記低屈折率層が、バインダー中に中空シリカが分散されてなる請求項１から６いずれか１項記載の反射防止フィルム。
【請求項８】
ガラス板と、
前記ガラス板の少なくとも一方の面に貼付された請求項１から７いずれか１項記載の反射防止フィルムとを備えた機能性ガラス。
【発明の詳細な説明】
【技術分野】
【０００１】
本発明は、入射光に対する反射防止機能を有する反射防止フィルムおよびその反射防止フィルムが付与されてなる機能性ガラスに関するものである。【０００２】
従来、ディスプレイのガラス面には、外部の光源や風景が映り込むことによる視認性の低下を防止するため、透明基材上に反射防止膜を備えた反射防止フィルムが付与されている。そのような可視光に対する反射防止膜としては、誘電体多層膜や、多層膜中に金属微粒子層からなる可視光波長吸収層などを備えた構成が知られている。【０００３】
特許文献１には、反射防止フィルムとして、透明基材上に金属の平板粒子、特には銀ナノディスクを含有する金属微粒子含有層と誘電体層との積層体を備えたものが提案されている。かかる反射防止フィルムによれば、広帯域における低反射防止効果を得ることができる。【０００４】
一方、特許文献２には、透明支持体上に反射防止機能層がハードコート層を介して備えられた構成の反射防止フィルムが開示されている。特許文献２において、ハードコート層は透明支持体の耐傷性を改善するために配置されるものであり、ハードコート層の機械的性能を改良して変形の少ない耐傷性支持体を提供する手法が提案されている。
【先行技術文献】
【特許文献】
【０００５】
【特許文献１】特開２０１５−１２９９０９号公報
【特許文献２】特開２００１−３１０４２３号公報
【発明の概要】
【発明が解決しようとする課題】
【０００６】
特許文献１に記載の銀ナノディスクを含有する金属微粒子含有層と誘電体層との積層体を備えた反射防止フィルムは少ない積層数で非常に低い反射率を達成する技術である。
一方で、本発明者らが、特許文献１に記載の反射防止フィルムについて窓用フィルムとして用いる際の水拭きを想定した水介在時の耐擦傷性評価を行ったところ、剥がれの問題が生じていることが分かった。また、屋外への施行を想定した耐光試験の結果、長時間太陽光に曝された場合、反射防止フィルムが白濁し、透明性が低下する現象が生じる場合があることを見出した。また、この白濁の問題は、反射防止層中に金属微粒子含有層を備えた場合にのみ特異的に生じるものであることを見出した。【０００７】
本発明は、上記事情に鑑み、反射防止特性が高く、かつ、屋外での長期間の使用に耐えられる高耐久性を有する反射防止フィルムを提供することを目的とする。また、本発明は高耐久性を有する反射防止フィルムを備えた機能性ガラスを提供することを目的とする。
【課題を解決するための手段】
【０００８】
本発明の反射防止フィルムは、透明基材、透明基材の一面側に設けられた反射防止層、および、透明基材と反射防止層との間に備えられた、ハードコート層とを備え、
反射防止層が、ハードコート層側から、ハードコート層の屈折率よりも大きい屈折率を有する高屈折率層、バインダー中に複数の銀ナノディスクが分散されてなる銀ナノディスク層、および高屈折率層の屈折率よりも小さい屈折率を有する低屈折率層をこの順に積層してなる。【０００９】
ここで、ハードコート層とは鉛筆硬度試験（旧  ＪＩＳ  Ｋ５４００  鉛筆引っかき試験）でＨＢ以上の硬度を有する層のことである。ハードコート層を設けることで塗布加工時および本願反射防止フィルムの形態での、梱包・輸送、貼合や掃除による傷・剥がれの発生を防止することができる。
「銀ナノディスク」とは、２つの対向する主平面を有する平板状の粒子であり、主平面の円相当径が数ｎｍ〜数百ｎｍの大きさであり、その主平面間の距離である厚みに対する円相当径の比であるアスペクト比が３以上の粒子をいう。
「銀ナノディスクが分散されてなる」とは、銀ナノディスクの８０％以上が互いに孤立して配置されていることを意味する。「互いに孤立して配置」とは、最も近接した微粒子と１ｎｍ以上の間隔がある状態をいうものとする。孤立して配置されている微粒子の最隣接微粒子との間隔は１０ｎｍ以上であることがより好ましい。【００１０】
本発明の反射防止フィルムとしては、ハードコート層が水系樹脂組成物の硬化物からなることが好ましい。
ここで、水系樹脂としては、ポリウレタンまたはアクリル樹脂であることが好ましい。【００１１】
ハードコート層の膜厚は１μｍ以上１０μｍ以下であることが好ましい。【００１２】
透明基材はポリエステルフィルムであることが好ましい。【００１３】
銀ナノディスク層の平面視における銀ナノディスクの面積率が１０％以上４０％以下であることが好ましい。【００１４】
低屈折率層はバインダー中に中空シリカが分散されてなることが好ましい。【００１５】
本発明の機能性ガラスは、ガラス板と、
ガラス板の少なくとも一方の面に貼付された上述の本発明の反射防止フィルムとを備えてなる。
【発明の効果】
【００１６】
本発明の反射防止フィルムは、反射防止層中に銀ナノディスク層を備えていることにより、反射率が非常低い領域が広い波長域に亘る良好な反射防止特性を有する。また、透明基材と反射防止層との間にハードコート層を備えることにより、銀ナノディスク層を備えたことにより脆弱性がカバーされた、擦りや衝撃に対する耐性の高いフィルムである。さらに、ハードコート層を備えたことにより、長期間太陽光に曝された場合においても白濁の発生を抑制することができ、高い耐久性を実現することができる。
【図面の簡単な説明】
【００１７】
【図１】本発明の一実施形態の反射防止フィルムの構成示す概略断面図である。
【図２】銀ナノディスク層の平面視の走査型電子顕微鏡（ＳＥＭ）画像である。
【図３】銀ナノディスクの一例を示す概略図である。
【図４】銀ナノディスクの他の一例を示す概略図である。
【図５】銀ナノディスクのアスペクト比毎の透過率の波長依存性のシミュレーションを示す図である。
【図６】本発明の反射防止フィルムにおいて、銀ナノディスクを含む銀ナノディスク層の存在状態を示した概略断面図であって、銀ナノディスクを含む銀ナノディスク層（基材の平面とも平行）と銀ナノディスクの主平面（円相当径Ｄを決定する面）とのなす角度（θ）を説明する図である。
【図７】銀ナノディスクを含む銀ナノディスク層の存在状態を示した概略断面図であって、銀ナノディスク層の反射防止構造の深さ方向における銀ナノディスクの存在領域を示す図である。
【図８】銀ナノディスクを含む銀ナノディスク層の存在状態の他の一例を示した概略断面図である。
【図９】本発明の機能性ガラスの一実施形態を示す概略図である。
【発明を実施するための形態】
【００１８】
以下、本発明の実施の形態を説明する。
【００１９】
図１は本発明の実施形態に係る反射防止フィルム１の概略構成を示す断面模式図である。図１に示すように、本実施形態の反射防止フィルム１は、透明基材１０と、透明基材１０の一面側に設けられた反射防止層３０と、透明基材１０と反射防止層３０との間に備えられた、ハードコート層２０とを備えている。そして、反射防止層３０は、ハードコート層２０側から、ハードコート層２０の屈折率よりも大きい屈折率を有する高屈折率層３２、バインダー３３に複数の銀ナノディスク３５が分散されてなる銀ナノディスク層３６、および透明基材１０の屈折率よりも小さい屈折率を有する低屈折率層３８をこの順に積層してなる。
【００２０】
ハードコート層２０は、既述の通り、鉛筆硬度試験でＨＢ以上の硬度を有する層であり、このハードコート層２０を透明基材１０と反射防止層３０との間に介在させることにより、梱包・輸送、貼合や掃除による傷や剥がれの発生を防止することが可能となる。
【００２１】
ハードコート層２０は、透明性の観点から可視光領域に吸収を持たない材料で構成することが好ましい。ハードコート層２０は金属酸化物等からなる粒子を含んでいてもよい。内部ヘイズを発生させない観点から、添加される粒子は層を構成する後述の樹脂に屈折率が近く、粒径が２００ｎｍ以下であることが好ましい。また、ハードコート層の原材料としては、造膜助剤等の相溶化助剤の併用、あるいは相溶性が良い素材同士の選択が好適に用いられる。
ハードコート層２０の屈折率は１．５以上１．６以下が好ましい。なお、ここでいう屈折率とは波長５５０ｎｍでの数値である。特に断りがない限り、以下において屈折率は波長５５０ｎｍにおける屈折率である。
【００２２】
ハードコート層２０としては、上記条件を満たす層であればよく、その材料も特に限定されるものではない。目的に応じて適宜その種類も形成方法も選択することができ、例えば、アクリル系樹脂、シリコーン系樹脂、メラミン系樹脂、ウレタン系樹脂、アルキド系樹脂、フッ素系樹脂等の熱硬化型または光硬化型樹脂などが挙げられる。中でも、ウレタン系樹脂が好ましく、上層との結合形成の観点でシラノール基等の反応性基を側鎖に含有する素材がさらに好ましい。ハードコート層の厚みとしては、特に制限はなく、目的に応じて適宜選択することができるが、水介在時の耐傷性向上の観点から１μｍ以上が好ましく、塗布性および塗布層含有フィルムの剛性の観点から５０μｍ以下が好ましく、１０μｍ以下がより好ましい。
【００２３】
ハードコート層２０は、特には、水系樹脂組成物の硬化物であることが好ましい。
ここで、水系樹脂組成物とは、含有される水系溶媒が除去されることにより、固化する性質を有する組成物をいうものとする。一般的な水系樹脂組成物の種類としては、乳化性・水溶性を有しない樹脂を界面活性剤などを用いて強制乳化させた強制乳化樹脂、自己乳化性を有する樹脂を乳化・分散させた自己乳化性樹脂、水溶性を有する樹脂を溶解させた水溶性樹脂などが挙げられる。強制乳化樹脂および自己乳化性樹脂は、組成物の段階で樹脂が粒子径を有した分散状態である。また、水溶性樹脂とは、組成物の段階で樹脂が粒子径を有さずに溶解状態であることをいう。
【００２４】
なお、ハードコート層が水系樹脂組成物の硬化物からなるものであることは、ハードコート層についての透過電子顕微鏡像（ＴＥＭ像）を観察することにより、あるいは組成分析によって確認することができる。具体的には、強制乳化樹脂および自己乳化性樹脂などの分散物ではＴＥＭ像により乾燥膜表面に粒界が観察される。また、水溶性樹脂の場合には末端基や側鎖に親水基を多く含むので、分析によって判別することができる。また、水系樹脂組成物の硬化物においては重合開始剤が含まれていない点からも紫外線硬化型もしくは重合開始剤を要する熱硬化型の樹脂化合物とは区別されうる。
【００２５】
水系溶媒とは、主成分が水である分散媒のことであり、溶媒中に含まれる水の含量は、７０％〜１００％が好ましく、８０％〜１００％がより好ましい。水以外の溶媒としては、メタノールやエタノール、イソプロピルアルコール等のアルコール類、アセトンやメチルエチルケトン等のケトン類、Ｎ−メチルピロリドン（ＮＭＰ）、テトラヒドロフラン、ブチルセロソルブ等のグリコールエーテル類等、水に溶解性を有する溶剤が好ましく用いられる。また、水系樹脂組成物におけるポリマーの分散安定性、塗布性、乾燥後の皮膜特性向上のために、界面活性剤、アンモニア、トリエチルアミン、Ｎ，−Ｎジメチルエタノールアミン等のアミン類を分散物に対して数％含んでもよい。
【００２６】
水系樹脂組成物中の樹脂の具体的例としてはポリエステル、ポリオレフィン、ポリエステル、アクリル樹脂、ポリウレタンなどが挙げられる。形成される塗膜の強度および透明性が良好であるという観点から、ポリウレタン、及びアクリル樹脂からなる群より選択される少なくとも１種の樹脂を含むことが好ましい。
【００２７】
（アクリル樹脂）
水系樹脂組成物中の樹脂として用いられるアクリル樹脂は、アクリロイル基及びメタクリロイル基から選ばれた少なくとも１つの基を有するモノマーを重合成分として含む樹脂であり、アクリル樹脂の総質量を１００質量％とした場合に、重合させて形成される繰り返し単位の総質量が５０質量％を超える樹脂であることが好ましい。ここで、アクリロイル基及びメタクリロイル基から選ばれた少なくとも１つの基を有するモノマーを、以下、適宜、「（メタ）アクリルモノマー」と称する。
【００２８】
アクリル樹脂は、（メタ）アクリルモノマーを単独重合するか又は他のモノマーと共重合させて得られる。
アクリル樹脂が（メタ）アクリルモノマーと他のモノマーとの共重合体である場合、（メタ）アクリルモノマーと共重合させる他のモノマーは、炭素−炭素二重結合を有するモノマーであればよく、エステル結合、ウレタン結合を有するモノマーであってもよい。
（メタ）アクリルモノマーと他のモノマーとの共重合体としては、ランダム共重合体、ブロック共重合体、グラフト共重合体のいずれであってもよい。
【００２９】
ここで、アクリル樹脂には、ポリエステル溶液又はポリエステル分散液中で、（メタ）アクリルモノマーを単独重合又は他のモノマーと共重合して得られたポリマー、ポリウレタン溶液又はポリウレタン分散液中で、（メタ）アクリルモノマーを単独重合又は他のモノマーと共重合して得られたポリマー等の、アクリル樹脂以外の他のポリマー溶液又は分散液中で、（メタ）アクリルモノマーを単独重合又は他のモノマーと共重合して得られたポリマーであって、ポリエステル樹脂、ウレタン樹脂等の他のポリマーを含む混合物が含まれる。
アクリル樹脂は、ハードコート層と隣接する層との接着性をより向上させるため、ヒドロキシ基及びアミノ基から選ばれた少なくとも１つの基を有していてもよい。
【００３０】
アクリル樹脂の合成に使用しうる（メタ）アクリルモノマーの具体例としては、特に限定はない。代表的な（メタ）アクリルモノマーとして、例えば、（メタ）アクリル酸；２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート；メチル（メタ）アクリレート、エチル（メタ）アクリレート、プロピル（メタ）アクリレート、ブチル（メタ）アクリレート、ラウリル（メタ）アクリレート等のアルキル（メタ）アクリレート；（メタ）アクリルアミド；ジアセトンアクリルアミド、Ｎ−メチロールアクリルアミド等のＮ−置換アクリルアミド；（メタ）アクリロニトリル；γ−メタクリロキシプロピルトリメトキシシラン等の珪素含有（メタ）アクリルモノマー等が挙げられる。
【００３１】
なお、市販品のアクリル樹脂を用いてもよい。ハードコート層に用いうるアクリル樹脂の市販品としては、ジュリマー（登録商標）ＥＴ−４１０（東亜合成化学（株）製）、ＡＳ−５６３Ａ（商品名：ダイセルファインケム（株）製）、ボンロン（登録商標）ＸＰＳ−００２（三井化学（株）製）などが挙げられる。
【００３２】
（ポリウレタン樹脂）
ポリウレタン樹脂は、主鎖にウレタン結合を有するポリマーの総称であり、通常、ジイソシアネートとポリオールとの反応生成物である。
【００３３】
ポリウレタン樹脂の合成に用いうるジイソシアネートとしては、トルエンジイソシアネート（ＴＤＩ）、ジフェニルメタンジイソシアネート（ＭＤＩ）、ナフタレンジイソシアネート（ＮＤＩ）、トリジンジイソシアネート（ＴＯＤＩ）、ヘキサメチレンジイソシアネート（ＨＤＩ）、イソホロンジイソシアネート（ＩＰＤＩ）等が挙げられる。
【００３４】
ポリウレタン樹脂の合成に用いうるポリオールとしては、エチレングリコール、プロピレングリコール、グリセリン、ヘキサントリオール等が挙げられる。
【００３５】
水系樹脂組成物中の樹脂として用いられるポリウレタン樹脂としては、一般的なポリウレタン樹脂に加え、ジイソシアネートとポリオールの反応によって得られたポリウレタン樹脂に対し、鎖延長処理を施して分子量を増大させたポリウレタン樹脂を使用することができる。
ポリウレタン樹脂に関して述べたジイソシアネート、ポリオール、及び鎖延長処理については、例えば「ポリウレタンハンドブック」（岩田敬治編、日刊工業新聞社、昭和６２年発行）に詳細に記載されており、「ポリウレタンハンドブック」に記載のポリウレタン樹脂及びその原料に係る記載は、目的に応じて本発明に適用しうる。
【００３６】
なお、市販品のポリウレタン樹脂を用いてもよい。市販品としては、スーパーフレックス（登録商標）４７０、２１０、１５０ＨＳ、１５０ＨＦ、エラストロン（登録商標）Ｈ−３（以上、第一工業製薬（株）製）、ハイドラン（登録商標）ＡＰ−２０、ＡＰ−４０Ｆ、ＷＬＳ−２１０（以上、ＤＩＣ（株）製）、タケラック（登録商標）Ｗ−６０６１、ＷＳ−５１００、ＷＳ−４０００、ＷＳＡ−５９２０、オレスター（登録商標）ＵＤ−３５０（以上、三井化学（株）製）が挙げられる。これらの中でも、シラノール基含有の観点から、ＷＳ−５１００、ＷＳ−４０００が特に好ましい。
【００３７】
また、ハードコート層２０中には、紫外線吸収剤を添加してもよい。紫外線吸収剤としては、特に限定されないが、トリアジン環を含む化合物を単独で、もしくは複数種以上混合した混合物を用いることが好ましい。ハードコート層２０に紫外線吸収剤を含有することにより、反射防止フィルムが太陽光に長時間曝された場合における透明基材の黄変を抑制することができる。
【００３８】
ハードコート層２０は、水系樹脂組成物を含む塗布液を透明基材上に塗布し、乾燥させることにより形成することが好ましい。このとき、塗布膜の厚みを乾燥膜厚が１μｍ以上１０μｍ以下となるように調整するのが好ましい。
【００３９】
反射防止層３０は、所定波長の入射光に対する反射防止機能を有する層であり、単層もしくは２層以上の複数層から構成される。反射防止層としては、反射防止機能を有する公知の層を特に制限なく適用することができる。
ここで、所定の波長の入射光とは、反射を防止したい波長の光であり、本発明においては、主として可視光（３８０ｎｍ〜７８０ｎｍ）を対象としている。反射防止機能としては、例えば、波長５５０ｎｍの光に対して１％以下の反射率であることが好ましく、さらには、波長５５０ｎｍの光に対して１％以下の反射率であり、かつ、反射率１％以下の波長域が１００ｎｍ以上の範囲に亘っていることが好ましい。
【００４０】
反射防止層３０は、既述の通り、少なくとも、高屈折率層３２、銀ナノディスク層３６、および低屈折率層３８をこの順に積層してなる。
【００４１】
銀ナノディスク３５のアスペクト比が３以上であれば、可視光域の光の吸収を抑制し、反射防止フィルムに入射した光の透過率を十分大きなものとすることができる。
【００４２】
銀ナノディスク層３６において、銀ナノディスク３５は主平面が、銀ナノディスク層の表面に対して０°〜３０°の範囲で面配向しており、バインダー３３中において互いに孤立して配置されており、面方向に導電路を形成していない。なお、銀ナノディスク同士は厚み方向において重なりを有さず、単層に配置されている。
【００４３】
反射防止層３０中に銀ナノディスク層を備えることにより、非常に広い波長域に亘って反射率１％以下を実現することが可能となる。
一方で、本実施形態の反射防止フィルムの構成において、ハードコート層２０を備えていない場合、通常試験される調湿環境（２５℃５０％環境等）での擦り、衝撃は問題ないが、降雨時等を想定した水との接触が続く環境下で擦りや衝撃を受けると銀ナノディスク層３６と他の層との界面で剥がれが生じ、また太陽光の長時間曝されることによりフィルムが白濁する等の問題が生じることを本発明者らは見出した。このような問題は、銀ナノディスク層３６を備えていない構成の反射防止層の場合には生じなかった。そして、本実施形態のようにハードコート層を反射防止層３０と透明基材１０との間に備えることにより、剥がれが生じるのを抑制し、かつ白濁を防止することができることを見出した（後記実施例参照）。剥がれや白濁の発生、抑制のメカニズムは明らかではないが、ハードコート層により銀ナノディスク層３６に生じる応力の緩和等により、銀ナノディスク層とその両側に設けられる層との密着性を向上させる効果が生じていると推察される。
すなわち、本発明におけるハードコート層とは、銀ナノディスク層を備えた場合に生じ得る剥がれや白濁の抑制機能を有する層である。
【００４４】
以下において、反射防止フィルムの他の要素についてより詳細に説明する。
【００４５】
＜透明基材＞
透明基材１０としては、所定波長λの入射光に対し光学的に透明なものであれば特に制限はなく、目的に応じて適宜選択することができる。透明基材１０としては、可視光透過率が７０％以上のもの、さらには可視光透過率が８０％以上のものが好ましい。
【００４６】
透明基材１０はフィルム状であればよく、単層構造であってもよいし、積層構造であってもよく、大きさは、用途に応じて定めればよい。
【００４７】
透明基材１０としては、例えば、ポリエチレン、ポリプロピレン、ポリ４−メチルペンテン−１、ポリブテン−１等のポリオレフィン系樹脂；ポリエチレンテレフタレート、ポリエチレンナフタレート等のポリエステル系樹脂；ポリカーボネート系樹脂、ポリ塩化ビニル系樹脂、ポリフェニレンサルファイド系樹脂、ポリエーテルサルフォン系樹脂、系樹脂、ポリフェニレンエーテル系樹脂、スチレン系樹脂、アクリル系樹脂、ポリアミド系樹脂、ポリイミド系樹脂、セルロースアセテート等のセルロース系樹脂などからなるフィルム又はこれらの積層フィルムが挙げられる。これらの中で、特にトリアセチルセルロース（ＴＡＣ）フィルム、ポリエチレンテレフタレート（ＰＥＴ）フィルムが好適である。
【００４８】
透明基材１０の厚みは、通常は１０μｍ〜５００μｍ程度である。透明基材１０の厚みとしては、さらに１０μｍ〜１００μｍであることが好ましく、２０〜７５μｍであることがより好ましく、３５〜７５μｍであることが特に好ましい。透明基材１０の厚みが十分に厚いと、接着故障が起き難くなる傾向にある。また、透明基材１０の厚みが十分に薄いと、反射防止膜として建材や自動車の窓ガラスに貼り合わせる際、材料としての腰が強過ぎず、施工し易くなる傾向にある。更に、透明基材１０が十分に薄いことにより、可視光透過率が増加し、原材料費を抑制できる傾向にある。
【００４９】
透明基材１０としてＰＥＴフィルムを用いる場合、剛性の観点から２軸延伸品を用いることが好ましい。ＰＥＴフィルムは反射防止構造が形成される面に易接着層を備えることが好ましい。易接着層を備えるＰＥＴフィルムを用いることで、ＰＥＴフィルムと積層される層との間に生じるフレネル反射を抑制することができ、より反射防止効果を高めることができるからである。易接着層の膜厚としては、反射を防止したい波長に対して、光路長が１／４となるようにすることが好ましい。さらに、易接着層の屈折率はＰＥＴフィルムの屈折率（２軸延伸品で１．６６）より低く、ハードコート層の屈折率より高いことが好ましく、ＰＥＴフィルムの屈折率とハードコート層の屈折率の中間付近（屈折率１．５６〜１．６）にあることが特に好ましい。このような易接着層を備えるＰＥＴフィルムとして、東レ株式会社製ルミラー、東洋紡績株式会社製コスモシャインなどが挙げられる。
【００５０】
＜銀ナノディスク層＞
銀ナノディスク層３６は、バインダー３３中に複数の銀ナノディスク３５が含有されてなる層である。図２は、銀ナノディスク層の平面視のＳＥＭ画像である。図２に示すように、銀ナノディスク３５は互いに孤立して分散配置されている。
【００５１】
−銀ナノディスク−
既述の通り、銀ナノディスク層３６に含まれる複数の銀ナノディスク３５は、２つの対向する主平面を有する平板状の粒子である。銀ナノディスク３５は、銀ナノディスク層３６の一方の表面に偏析されていることが好ましい。
【００５２】
銀ナノディスク３５の主平面の形状としては、例えば、六角形状、三角形状、円形状などが挙げられる。これらの中でも、可視光透過率が高い点で、主平面の形状が六角形以上の多角形状〜円形状であることが好ましく、図３に示すような六角形状または図４に示すような円形状であることが特に好ましい。
これら複数の形状の銀ナノディスクを２種以上混ぜて使用しても良い。
【００５３】
本明細書中、円形状とは、後述の平均円相当径の５０％以上の長さを有する辺の個数が１個の銀ナノディスク当たり０個である形状のことを言う。円形状の銀ナノディスクとしては、透過型電子顕微鏡（ＴＥＭ）で銀ナノディスクを主平面の上方から観察した際に、角が無く、丸い形状であれば特に制限はない。
【００５４】
本明細書中、六角形状とは、後述の平均円相当径の２０％以上の長さを有する辺の個数が１個の銀ナノディスク当たり６個である形状のことを言う。なお、その他の多角形についても同様である。六角形状の銀ナノディスクとしては、透過型電子顕微鏡（ＴＥＭ）で銀ナノディスクを主平面の上方から観察した際に、六角形状であれば特に制限はなく、目的に応じて適宜選択することができ、例えば、六角形状の角が鋭角のものでも、鈍っているものでもよいが、可視光域の吸収を軽減し得る点で、角が鈍っているものであることが好ましい。角の鈍りの程度としては、特に制限はなく、目的に応じて適宜選択することができる。
【００５５】
［平均粒子径（平均円相当径）および変動係数］
円相当径は、個々の粒子の投影面積と等しい面積を有する円の直径で表される。個々の粒子の投影面積は、電子顕微鏡写真上での面積を測定し、撮影倍率で補正する公知の方法により得ることができる。また、平均粒子径（平均円相当径）は、２００個の銀ナノディスクの円相当径Ｄの統計で粒径分布（粒度分布）が得られ、算術平均を計算することができる。銀ナノディスクの粒度分布における変動係数は、粒度分布の標準偏差を前述の平均粒子径（平均円相当径））で割った値（％）で求めることができる。
【００５６】
本発明の反射防止フィルムにおいて銀ナノディスクの粒度分布における変動係数としては、３５％以下が好ましく、３０％以下がより好ましく、２０％以下が特に好ましい。変動係数は、３５％以下であることが反射防止構造における可視光線の吸収を減らす観点から好ましい。
銀ナノディスクの大きさとしては、特に制限はなく、目的に応じて適宜選択することができ、平均粒子径は１０〜５００ｎｍが好ましく、２０〜３００ｎｍがより好ましく、５０〜２００ｎｍがさらに好ましい。
【００５７】
［銀ナノディスクの厚み・アスペクト比］
本発明の反射防止フィルムでは、銀ナノディスクの厚みＴは２０ｎｍ以下であることが好ましく、２〜１５ｎｍであることがより好ましく、４〜１２ｎｍであることが特に好ましい。
粒子厚みＴは、銀ナノディスクの主平面間距離に相当し、例えば、図５及び図６に示す通りである。粒子厚みＴは、原子間力顕微鏡（ＡＦＭ）や透過型電子顕微鏡（ＴＥＭ）により測定することができる。
【００５８】
ＡＦＭによる平均粒子厚みの測定方法としては、例えば、ガラス基板に銀ナノディスクを含有する粒子分散液を滴下し、乾燥させて、粒子１個の厚みを測定する方法などが挙げられる。
ＴＥＭによる平均粒子厚みの測定方法としては、例えば、シリコン基板上に銀ナノディスクを含有する粒子分散液を滴下し、乾燥させた後、カーボン蒸着、金属蒸着による被覆処理を施し、集束イオンビーム（ＦＩＢ）加工により断面切片を作成し、その断面をＴＥＭによる観察することにより、粒子の厚み測定を行う方法などが挙げられる。
【００５９】
本発明において、銀ナノディスク３５の直径（平均円相当径）Ｄの平均厚みＴに対する比Ｄ／Ｔ（アスペクト比）は３以上であれば特に制限はなく、目的に応じて適宜選択することができるが、可視光線の吸収とヘイズを減らす観点から、３〜４０が好ましく、５〜４０がより好ましい。アスペクト比が３以上であれば可視光線の吸収を抑制でき、４０未満であれば可視領域でのヘイズも抑制できる。
【００６０】
図５に円形状銀粒子のアスペクト比が変化した場合の透過率の波長依存性のシミュレーション結果を示す。円形状金属粒子として、厚みＴを１０ｎｍとし、直径Ｄを８０ｎｍ、１２０ｎｍ、１６０ｎｍ、２００ｎｍ、２４０ｎｍと変化させた場合について検討した。図５に示す通り、アスペクト比が大きくなるにつれて吸収ピーク（透過率のボトム）が長波長側にシフトし、アスペクト比が小さくなるにつれ吸収ピークは短波長側にシフトする。アスペクト比が３未満となると、吸収ピークが可視域近くなり、アスペクト比が１では吸収ピークは可視域となる。このようにアスペクト比が３以上であれば、可視光に対し透過率を向上させることができる。特にアスペクト比は５以上であることが好ましい。
【００６１】
［面配向］
銀ナノディスク層３６中において、銀ナノディスクの主平面は銀ナノディスク層３６の表面に対して０°〜３０°の範囲で面配向している。すなわち、図６において、銀ナノディスク層３６の表面と、銀ナノディスク３５の主平面（円相当径Ｄを決める面）または主平面の延長線とのなす角度（±θ）が０°〜３０°である。角度（±θ）が０°〜２０°の範囲で面配向していることがより好ましく、０°〜１０°の範囲で面配向していることが特に好ましい。反射防止フィルムの断面を観察した際、銀ナノディスク３５は、図６に示す傾角（±θ）が小さい状態で配向していることがより好ましい。θが±３０°を超えると、反射防止フィルムにおける可視光線の吸収が増加してしまう恐れがある。
また、上述の角度θが０°〜±３０°の範囲で面配向している銀ナノディスクが、全銀ナノディスク数の５０％以上であることが好ましく、７０％以上であることがより好ましく、９０％以上であることがさらに好ましい。
【００６２】
銀ナノディスク層の一方の表面に対して銀ナノディスクの主平面が面配向しているかどうかは、例えば、適当な断面切片を作製し、この切片における銀ナノディスク層及び銀ナノディスクを観察して評価する方法を採ることができる。具体的には、ミクロトーム、集束イオンビーム（ＦＩＢ）を用いて反射防止フィルムの断面サンプルまたは断面切片サンプルを作製し、これを、各種顕微鏡（例えば、電界放射型走査電子顕微鏡（ＦＥ−ＳＥＭ）、透過型電子顕微鏡（ＴＥＭ）等）を用いて観察して得た画像から評価する方法などが挙げられる。
【００６３】
上述の通り作製した断面サンプルまたは断面切片サンプルの観察方法としては、サンプルにおいて銀ナノディスク層の一方の表面対して銀ナノディスクの主平面が面配向しているかどうかを確認し得るものであれば、特に制限はないが、例えば、ＦＥ−ＳＥＭ、ＴＥＭなどを用いる方法が挙げられる。断面サンプルの場合は、ＦＥ−ＳＥＭにより、断面切片サンプルの場合は、ＴＥＭにより観察を行ってもよい。ＦＥ−ＳＥＭで評価する場合は、銀ナノディスクの形状と傾角（図６の±θ）が明瞭に判断できる空間分解能を有することが好ましい。
【００６４】
［銀ナノディスク層の厚み、銀ナノディスクの存在範囲］
図７および図８は、銀ナノディスク３５の銀ナノディスク層３６における存在状態を示した概略断面図である。
銀ナノディスク層３６の塗布膜厚みは、塗布厚みを下げるほど、銀ナノディスクの面配向の角度範囲が０°に近づきやすくなり、可視光線の吸収を減らすことができることから１００ｎｍ以下であることが好ましく、３〜５０ｎｍであることがより好ましく、５〜４０ｎｍであることが特に好ましい。
【００６５】
銀ナノディスク層３６の塗布膜厚みｄが銀ナノディスクの平均円相当径Ｄに対し、ｄ＞Ｄ／２の場合、銀ナノディスク３５の８０個数％以上が、銀ナノディスク層３６の表面からｄ／２の範囲に存在することが好ましく、ｄ／３の範囲に存在することがより好ましく、銀ナノディスクの６０個数％以上が銀ナノディスク層の一方の表面に露出していることが更に好ましい。銀ナノディスクが銀ナノディスク層の表面からｄ／２の範囲に存在するとは、銀ナノディスクの少なくとも一部が銀ナノディスク層の表面からｄ／２の範囲に含まれていることを意味する。図７は、銀ナノディスク層の厚みｄがｄ＞Ｄ／２である場合を表した模式図であり、特に銀ナノディスクの８０個数％以上がｆの範囲に含まれており、ｆ＜ｄ／２であることを表した図である。
また、銀ナノディスクが銀ナノディスク層の一方の表面に露出しているとは、銀ナノディスクの一方の表面の一部が、低屈折率層との界面位置となっていることを意味する。図８は銀ナノディスクの一方の表面が低屈折率層との界面に一致している場合を示す図である。
【００６６】
ここで、銀ナノディスク層中の銀ナノディスク存在分布は、例えば、反射防止フィルム断面をＳＥＭ観察した画像より測定することができる。
【００６７】
なお、銀ナノディスク層の塗布膜厚みｄは銀ナノディスクの平均円相当径Ｄに対し、ｄ＜Ｄ／２の場合が好ましく、より好ましくはｄ＜Ｄ／４であり、ｄ＜Ｄ／８がさらに好ましい。銀ナノディスク層の塗布膜厚みを下げるほど、銀ナノディスクの面配向の角度範囲が０°に近づきやすくなり、可視光線の吸収を減らすことができるため好ましい。
【００６８】
銀ナノディスク層における銀ナノディスクのプラズモン共鳴波長（図５における吸収ピーク波長）は、反射防止したい波長より長波である限り制限はなく、目的に応じて適宜選択することができるが、熱線を遮蔽するために、７００ｎｍ〜２，５００ｎｍであることが好ましい。
【００６９】
［銀ナノディスクの面積率］
銀ナノディスク層に対して垂直方向から見たときの銀ナノディスク層の全投影面積Ａに対する銀ナノディスクの面積の合計値Ｂの割合である面積率〔（Ｂ／Ａ）×１００〕としては、５％以上４０％以下が好ましく、１０％以上４０％以下がより好ましい。上記の銀ナノディスクのアスペクト比３以上の条件を満たした上で、面積率を５％以上４０％以下とすることで、反射防止構造の表面からと裏面からの反射率が変化し、表面と裏面で異なる反射率を得ることが出来る。
【００７０】
ここで、面積率は、例えば反射防止フィルムを上からＳＥＭ観察で得られた画像や、ＡＦＭ（原子間力顕微鏡）観察で得られた画像を画像処理することにより測定することができる。
【００７１】
［銀ナノディスクの配列］
銀ナノディスク層における銀ナノディスクの配列は均一であることが好ましい。ここで言う配列の均一とは、各粒子に対する最近接粒子までの距離（最近接粒子間距離）を粒子の中心間距離で数値化した際、各々の粒子の最近接粒子間距離の変動係数（＝標準偏差÷平均値）が小さいことを指す。最近接粒子間距離の変動係数は小さいほど好ましく、好ましくは３０％以下、より好ましくは２０％以下、より好ましくは１０％以下、理想的には０％である。最近接粒子間距離の変動係数が大きい場合には、銀ナノディスク層内で銀ナノディスクの粗密や粒子間の凝集が生じ、ヘイズが悪化する傾向があるため好ましくない。最近接粒子間距離は銀ナノディスク層塗布面をＳＥＭなどで観察することにより測定が可能である。
【００７２】
また、銀ナノディスク層と低屈折率層との境界は同様にＳＥＭなどで観察して決定することができ、銀ナノディスク層の厚みｄを決定することができる。なお、銀ナノディスク層に含まれるバインダーと同じ種類のバインダーを用いて、銀ナノディスク層の上に低屈折率層を形成する場合であっても、通常はＳＥＭ観察した画像によって銀ナノディスク層との境界を判別することができ、銀ナノディスク層の厚みｄを決定することができる。なお、境界が明確でない場合には、最も基板から離れて位置されている平板金属の表面を境界と看做す。
【００７３】
［銀ナノディスクの合成方法］
銀ナノディスクの合成方法としては、特に制限はなく、目的に応じて適宜選択することができ、例えば、化学還元法、光化学還元法、電気化学還元法等の液相法などが六角形状乃至円形状の銀ナノディスクを合成し得るものとして挙げられる。これらの中でも、形状とサイズ制御性の点で、化学還元法、光化学還元法などの液相法が特に好ましい。六角形〜三角形状の銀ナノディスクを合成後、例えば、硝酸、亜硫酸ナトリウム等の銀を溶解する溶解種によるエッチング処理、加熱によるエージング処理などを行うことにより、六角形〜三角形状の銀ナノディスクの角を鈍らせて、六角形状乃至円形状の銀ナノディスクを得てもよい。
【００７４】
銀ナノディスクの合成方法としては、その他、予めフィルム、ガラスなどの透明基材の表面に種晶を固定後、平板に銀を結晶成長させてもよい。
【００７５】
本発明の反射防止フィルムにおいて、銀ナノディスクは、所望の特性を付与するために、更なる処理を施してもよい。更なる処理としては、例えば、高屈折率シェル層の形成、分散剤、酸化防止剤等の各種添加剤を添加することなどが挙げられる。
【００７６】
−バインダー−
銀ナノディスク層３６におけるバインダー３３は、ポリマーを含むことが好ましく、透明ポリマーを含むことがより好ましい。ポリマーとしては、例えば、ポリビニルアセタール樹脂、ポリビニルアルコール樹脂、ポリビニルブチラール樹脂、ポリアクリレート樹脂、ポリメチルメタクリレート樹脂、ポリカーボネート樹脂、ポリ塩化ビニル樹脂、（飽和）ポリエステル樹脂、ポリウレタン樹脂、ゼラチンやセルロース等の天然高分子等の高分子などが挙げられる。その中でも、主ポリマーがポリビニルアルコール樹脂、ポリビニルブチラール樹脂、ポリ塩化ビニル樹脂、（飽和）ポリエステル樹脂、ポリウレタン樹脂であることが好ましく、ポリエステル樹脂およびポリウレタン樹脂であることが銀ナノディスクの８０個数％以上を銀ナノディスク層の表面からｄ／２の範囲に存在させやすい観点からより好ましい。
バインダーは２種以上を併用して使用しても良い。
【００７７】
ポリエステル樹脂の中でも、飽和ポリエステル樹脂であることが二重結合を含まないために優れた耐候性を付与できる観点からより特に好ましい。また、水溶性・水分散性の硬化剤等で硬化させることで高い硬度・耐久性・耐熱性を得られる観点から、分子末端に水酸基またはカルボキシル基を持つことがより好ましい。
【００７８】
ポリマーとしては、商業的に入手できるものを好ましく用いることもでき、例えば、互応化学工業（株）製の水溶性ポリエステル樹脂であるプラスコートＺ−６８７やＤＩＣ（株）社製のポリエステルポリウレタン共重合品であるハイドランＨＷ−３５０などを挙げることができる。
また、本明細書中、銀ナノディスク層に含まれる主ポリマーとは、銀ナノディスク層に含まれるポリマーの５０質量％以上を占めるポリマー成分のことを言う。
銀ナノディスク層に含まれる銀ナノディスクに対するポリエステル樹脂およびポリウレタン樹脂の含有量が１〜１００００質量％であることが好ましく、１０〜１０００質量％であることがより好ましく、２０〜５００質量％であることが特に好ましい。
バインダーの屈折率ｎは、１．４〜１．７であることが好ましい。
【００７９】
＜低屈折率層＞
低屈折率層３８の屈折率は高屈折率層３２の屈折率よりも小さい。また、透明基材１０の屈折率よりも低いことが好ましい。低屈折率層の屈折率は１．４０以下が好ましく、例えば、１．３５程度とすればよい。低屈折率層の光学膜厚３０ｎｍから１００ｎｍであることが好ましく、例えば７０ｎｍ程度とする。
【００８０】
低屈折率層３８は、例えば、バインダー、屈折率制御粒子および界面活性剤を含有し、更に必要に応じてその他の成分を含む。
低反射率層のバインダーとしては、特に制限はなく、目的に応じて適宜選択することができ、例えば、アクリル系樹脂、シリコーン系樹脂、メラミン系樹脂、ウレタン系樹脂、アルキド系樹脂、フッ素系樹脂等の熱硬化型または光硬化型樹脂などが挙げられる。
屈折率制御粒子は、屈折率調整のために添加されるものであり、目的に応じて適宜選択することができ、例えば、中空シリカ等が挙げられる。
【００８１】
＜高屈折率層＞
高屈折率層３２の屈折率はハードコート層の屈折率より大きければよいが、１．５超、特に１．６以上１．８以下であることが好ましい。高屈折率層の膜厚は、例えば、２０〜３０ｎｍ程度とすればよい。
【００８２】
高屈折率層３２は、例えば、バインダー、金属酸化物微粒子、マット剤、及び界面活性剤を含有し、更に必要に応じてその他の成分を含有してなる。バインダーとしては、特に制限はなく、目的に応じて適宜選択することができ、例えば、アクリル系樹脂、シリコーン系樹脂、メラミン系樹脂、ウレタン系樹脂、アルキド系樹脂、フッ素系樹脂等の熱硬化型又は光硬化型樹脂などが挙げられる。これらのうち、ウレタン系樹脂が好ましく、上層との結合形成の観点でシラノール基等の反応性基を側鎖に含有する素材がさらに好ましい。
金属酸化物微粒子の材料としては、バインダーの屈折率よりも大きな屈折率を持つ金属微粒子を用いる限り特に制限はなく、目的に応じて適宜選択することができ、例えば、錫ドープ酸化インジウム（以下、「ＩＴＯ」と略記する。）、酸化亜鉛、酸化チタン、酸化ジルコニウム等が挙げられる。ヘイズ抑制および表面の平滑性の観点から一次粒子径２０ｎｍ以下のものが好ましく、１５ｎｍ以下のものがより好ましく、１０ｎｍ以下がさらに好ましい。例として堺化学工業（株）製のＳＺＲ−ＣＷ（粒子径８ｎｍ）が挙げられる。
【００８３】
＜その他の層・成分＞
本発明の反射防止フィルムは、上記各層以外の層を備えていてもよい。
【００８４】
［赤外線吸収化合物含有層］
本発明の反射防止フィルムは、熱線を遮蔽するために、赤外領域に吸収を有する化合物を含有する赤外線吸収化合物含有層を有してもよい。以下、赤外領域に吸収を有する化合物を含有する層のことを、赤外線吸収化合物含有層ともいう。なお、赤外線吸収化合物含有層は、他の機能層の役割を果たしてもよい。
【００８５】
［粘着剤層］
本発明の反射防止フィルムは、粘着剤層（以下、粘着層ともいう）を有していてもよい。粘着層の形成に利用可能な材料としては、特に制限はなく、目的に応じて適宜選択することができ、例えば、ポリビニルブチラール（ＰＶＢ）樹脂、アクリル樹脂、スチレン／アクリル樹脂、ウレタン樹脂、ポリエステル樹脂、シリコーン樹脂、天然ゴム、合成ゴムなどが挙げられる。これらは、１種単独で使用してもよいし、２種以上を併用してもよい。これらの材料からなる粘着層は、塗布やラミネートにより形成することができる。
さらに、粘着層には帯電防止剤、滑剤、ブロッキング防止剤などを添加してもよい。
粘着層の厚みとしては、０．１μｍ〜５０μｍが好ましい。
【００８６】
［バックコート層］
反射防止フィルムは、透明基材の反射防止層が形成された面とは反対側の面上に、バックコート層を有していてもよい。バックコート層としては、特に制限はなく、目的に応じて適宜選択することができるが、赤外領域に吸収を有する化合物を含む層としてもよく、後述の金属酸化物粒子含有層としてもよい。なお、透明基材としてＰＥＴフィルムを用いる場合、ＰＥＴフィルムの易接着層をバックコート層として用いることも好適である。
【００８７】
［金属酸化物粒子］
本発明の反射防止フィルムは、熱線を遮蔽するために、少なくとも１種の金属酸化物粒子を含有していても良い。
金属酸化物粒子の材料としては、特に制限はなく、目的に応じて適宜選択することができ、例えば、錫ドープ酸化インジウム（以下、「ＩＴＯ」と略記する。）、アンチモンドープ酸化錫（以下、「ＡＴＯ」と略記する。）、酸化亜鉛、アンチモン酸亜鉛、酸化チタン、酸化インジウム、酸化錫、酸化アンチモン、ガラスセラミックス、６硼化ランタン（ＬａＢ６）、セシウムタングステン酸化物（Ｃｓ０．３３ＷＯ３、以下「ＣＷＯ」と略記する。）などが挙げられる。これらの中でも、熱線吸収能力に優れ、平板粒子と組み合わせることにより幅広い熱線吸収能を有する反射防止構造が製造できる点で、ＩＴＯ、ＡＴＯ、ＣＷＯ、６硼化ランタン（ＬａＢ６）がより好ましく、１，２００ｎｍ以上の赤外線を９０％以上遮蔽し、可視光透過率が９０％以上である点で、ＩＴＯが特に好ましい。
【００８８】
金属酸化物粒子の一次粒子の体積平均粒径としては、可視光透過率を低下させないため、０．１μｍ以下が好ましい。
金属酸化物粒子の形状としては、特に制限はなく、目的に応じて適宜選択することができ、例えば、球状、針状、板状などが挙げられる。
【００８９】
本実施形態の反射防止フィルム１の製造方法を簡単に説明する。
【００９０】
透明基材１０を用意し、まず、透明基材１０上にハードコート層２０を形成する。ハードコート層の形成方法としては塗布法が好ましい。ハードコート層形成用の塗布液として、水溶性樹脂または水分散性樹脂と水とを少なくとも含む塗布液を調製し、その塗布液を透明基材上に塗布して乾燥させることによりハードコート層２０を形成する。
【００９１】
次に、ハードコート層２０上に高屈折率層３２を形成する。高屈折率層の形成方法としては、塗布法が好ましい。高屈折率層形成用の塗布液を調製し、ディップコーター、ダイコーター、スリットコーター、バーコーター、グラビアコーター等により塗布する方法などを用いて、ハードコート層２０上に高屈折率層形成用の塗布液を塗布する。その後、高屈折率層のバインダーを構成する樹脂に応じて光照射もしくは加熱して硬化させることにより高屈折率層３２を得る。
【００９２】
次に、高屈折率層３２上に銀ナノディスク層３６を形成する。銀ナノディスク層の形成方法としては、特に制限はないが、塗布法またはＬＢ膜法、自己組織化法、スプレー塗布などの方法で面配向させる方法が挙げられる。例えば、銀ナノディスク層形成用の塗布液として銀の平板粒子を含有する分散液（平板粒子分散液）を、ディップコーター、ダイコーター、スリットコーター、バーコーター、グラビアコーター等により塗布する。その後、銀ナノディスク層のバインダーを構成する樹脂に応じて光照射もしくは加熱して硬化させることにより銀ナノディスク層を得る。
なお、面配向を促進するために、銀ナノディスク層形成用の塗布液を塗布後に、カレンダーローラーやラミローラーなどの圧着ローラーを通してもよい。
【００９３】
続いて、銀ナノディスク層３６上に低屈折率層３８を形成する。低屈折率層の形成方法としては、塗布法が好ましい。低屈折率層形成用の塗布液を調製し、ディップコーター、ダイコーター、スリットコーター、バーコーター、グラビアコーター等により塗布する方法などを用いて、銀ナノディスク層３６上に低屈折率層形成用の塗布液を塗布する。その後、低屈折率層のバインダーを構成する樹脂に応じて光照射もしくは加熱して硬化させることにより低屈折率層３８を得る。
【００９４】
以上の工程により、反射防止フィルム１を製造することができる。
本反射防止フィルムは、反射防止層に上述の銀ナノディスク層を備えることにより、フィルム表裏の反射率に非対称性を与えることができ、また、電波透過性を有するものとすることができる。
また、本反射防止フィルムは、ハードコート層を備えたことにより、水との接触が続く環境下での擦りや衝撃に対する耐性に優れ、屋外での長期間の使用においても透明性の低下（フィルムの白濁化）が抑制されている。
【００９５】
［機能性ガラス］
本発明の反射防止フィルムは、機能性を付与したいガラス板の表裏の少なくとも一方に貼付されて用いられる。すなわち、本発明の機能性ガラスとしては、少なくとも一方の面側に本発明の反射防止フィルムが貼付されてなるものである。
【００９６】
本発明の機能性ガラスの構成例を図９に示す。
本発明の機能性ガラス１００は、ガラス板５０と、ガラス板５０の一方の面に貼付された第１の反射防止フィルム１１と、ガラス板５０の他方の面に貼付された第２の反射防止フィルム１２とを備えている。第１および第２の反射防止フィルム１１、１２は、いずれも本発明の反射防止フィルムの一実施形態である。第１および第２の反射防止フィルム１１、１２は同一の反射条件を有するものであってもよいし、異なる反射条件を有するものであってもよい。低反射率層、高反射率層の材料や膜厚、銀ナノディスク層の厚み、および／または、銀ナノディスクの含有量等が異なれば、一般には反射条件（フィルム表裏における反射率、所望の反射率を有する波長域など）が異なる。
【００９７】
ガラス板５０は、例えば、建築物の窓、ショーウィンドウ、あるいは車窓などの用途に適用されるガラスである。
【００９８】
第１および第２の反射防止フィルム１１、１２は、いずれも透明基材１０の裏面に粘着剤層９が備えられ、その粘着剤層９を介してガラス板５０の一方の面および他方の面に貼り付けられている。
【００９９】
本発明の反射防止フィルムを備えた機能性ガラスは反射防止フィルム貼付側からの可視光透過率が高く、視界がクリアである。また、電波透過性が高く、携帯電話の電波を妨げない。
【０１００】
窓ガラスに反射防止フィルムを貼り付ける場合には、反射防止フィルムの透明基材の反射防止層が形成されていない面側に、塗工あるいはラミネートにより粘着剤層を設け、あらかじめ窓ガラス表面と反射防止フィルムの粘着剤層表面に界面活性剤（主にノニオン系）を含んだ水溶液を噴霧してから、粘着剤層を介して窓ガラスに反射防止フィルムを設置すると良い。水分が蒸発するまでの間、粘着剤層の粘着力は落ちるため、ガラス表面では反射防止構造の位置の調整が可能である。窓ガラスに対する反射防止構造の貼り付け位置が定まった後、スキージー等を用いて窓ガラスと反射防止フィルムの間に残る水分をガラス中央から端部に向けて掃き出すことにより、窓ガラス表面に反射防止フィルムを固定できる。このようにして、窓ガラスに反射防止フィルムを設置することが可能である。
【０１０１】
窓ガラスへの機能性の付与は、ガラス板にラミネーター設備を使って機械的に反射防止フィルムを貼り付ける加熱もしくは加圧ラミネートという手法によっても達成される。上部から過熱された金属ロールまたは耐熱性ゴムロール、下部からは室温または加熱された耐熱性ゴムロールにて挟まれるスリットエリアをガラス板が通っていくラミネーターを用意する。ガラス板の上に粘着剤面がガラス面と接触するように反射防止フィルムを乗せ、ラミネーターの上部ロールが反射防止フィルムを押し付けるようにセットして、ラミネーターを通す。粘着剤の種類によって適切なロール加熱温度を選んで貼れば、粘着力が強くなり、気泡も紛れ込まないように貼る事ができる。反射防止フィルムがロール状で供給できる場合は、加熱ロールに上部から連続的にテープ状フィルムを供給して、加熱ロールに９０度程度のラップ角をもつようにした方が反射防止フィルムの粘着剤層がプレヒートを受けて貼り付けられやすくなり、気泡排除と粘着力アップの両方を高次元に達成できる。
【実施例】
【０１０２】
以下、本発明の実施例および比較例について説明する。
まず、反射防止フィルムの実施例および比較例の作製に用いた各種塗布液の調製について説明する。【０１０３】
［ハードコート層形成用の塗布液］
（ハードコート層形成用の塗布液Ａ−１）
ハードコート層形成用の塗布液Ａ−１は、下記表１に示す材料を表１記載の配合比にて、バインダー、界面活性剤、造膜助剤および水を混合することにより調製した。【０１０４】
【表１】
2017068789.tif 000003
【０１０５】
（ハードコート層形成用の塗布液Ａ−２）
ハードコート層形成用の塗布液Ａ−２は、表２に示す材料を表２記載の配合比にて、バインダー、紫外線吸収剤、界面活性剤、造膜助剤および水を混合することにより調製した。【０１０６】
【表２】
2017068789.tif 000004
【０１０７】
［高屈折率層］
（高屈折率層用の塗布液Ｂ−１）
高屈折率層用の塗布液Ｂ−１を表３に示す材料および配合比で混合して調製した。
【表３】
2017068789.tif 000005
【０１０８】
（高屈折率層用の塗布液Ｂ−２）
高屈折率層用の塗布液Ｂ−２を表４に示す材料および配合比で混合して調製した。
【表４】
2017068789.tif 000006
【０１０９】
［銀ナノディスク層］
−銀ナノディスク分散液ｃ１Ａの調液−
ＮＴＫＲ−４（日本金属工業（株）製）製の反応容器にイオン交換水１３Ｌを計量し、ＳＵＳ３１６Ｌ製のシャフトにＮＴＫＲ−４製のプロペラ４枚およびＮＴＫＲ−４製のパドル４枚を取り付けたアジターを備えるチャンバーを用いて撹拌しながら、１０ｇ／Ｌのクエン酸三ナトリウム（無水物）水溶液１．０Ｌを添加して３５℃に保温した。８．０ｇ／Ｌのポリスチレンスルホン酸水溶液０．６８Ｌを添加し、更に０．０４Ｎの水酸化ナトリウム水溶液を用いて２３ｇ／Ｌに調製した水素化ホウ素ナトリウム水溶液０．０４１Ｌを添加した。０．１０ｇ／Ｌの硝酸銀水溶液１３Ｌを５．０Ｌ／ｍｉｎで添加した。【０１１０】
１０ｇ／Ｌのクエン酸三ナトリウム（無水物）水溶液１．０Ｌとイオン交換水１１Ｌを添加して、更に８０ｇ／Ｌのヒドロキノンスルホン酸カリウム水溶液０．６８Ｌを添加した。撹拌を８００ｒｐｍに上げて、０．１０ｇ／Ｌの硝酸銀水溶液８．１Ｌを０．９５Ｌ／ｍｉｎで添加した後、３０℃に降温した。【０１１１】
４４ｇ／Ｌのメチルヒドロキノン水溶液８．０Ｌを添加し、次いで、後述する４０℃のゼラチン水溶液を全量添加した。撹拌を１２００ｒｐｍに上げて、後述する亜硫酸銀白色沈殿物混合液を全量添加した。【０１１２】
調製液のｐＨ変化が止まった段階で、１ＮのＮａＯＨ水溶液５．０Ｌを０．３３Ｌ／ｍｉｎで添加した。その後、２．０ｇ／Ｌの１−（ｍ−スルホフェニル）−５−メルカプトテトラゾールナトリウム水溶液（ＮａＯＨとクエン酸（無水物）とを用いてｐＨ＝７．０±１．０に調節して溶解した）０．１８Ｌを添加し、更に７０ｇ／Ｌの１，２−ベンズイソチアゾリン−３−オン（ＮａＯＨで水溶液をアルカリ性に調節して溶解した）０．０７８Ｌを添加した。このようにして銀ナノディスク分散液ｃ１Ａを調製した。【０１１３】
−ゼラチン水溶液の調製−
ＳＵＳ３１６Ｌ製の溶解タンクにイオン交換水１６．７Ｌを計量した。ＳＵＳ３１６Ｌ製のアジターで低速撹拌を行いながら、脱イオン処理を施したアルカリ処理牛骨ゼラチン（ＧＰＣ重量平均分子量２０万）１．４ｋｇを添加した。更に、脱イオン処理、蛋白質分解酵素処理、および過酸化水素による酸化処理を施したアルカリ処理牛骨ゼラチン（ＧＰＣ重量平均分子量２．１万）０．９１ｋｇを添加した。その後４０℃に昇温し、ゼラチンの膨潤と溶解を同時に行って完全に溶解させた。【０１１４】
−亜硫酸銀白色沈殿物混合液の調製−
ＳＵＳ３１６Ｌ製の溶解タンクにイオン交換水８．２Ｌを計量し、１００ｇ／Ｌの硝酸銀水溶液８．２Ｌを添加した。ＳＵＳ３１６Ｌ製のアジターで高速撹拌を行いながら、１４０ｇ／Ｌの亜硫酸ナトリウム水溶液２．７Ｌを短時間で添加して、亜硫酸銀の白色沈澱物を含む混合液を調製した。この混合液は、使用する直前に調製した。【０１１５】
−銀ナノディスク分散液ｃ１Ｂの調液−
前述の銀ナノディスク分散液ｃ１Ａを遠沈管に８００ｇ採取して、１ＮのＮａＯＨおよび／または１Ｎの硫酸を用いて２５℃でｐＨ＝９．２±０．２に調整した。遠心分離機（日立工機（株）製ｈｉｍａｃＣＲ２２ＧＩＩＩ、アングルローターＲ９Ａ）を用いて、３５℃に設定して９０００ｒｐｍ６０分間の遠心分離操作を行った後、上澄液を７８４ｇ捨てた。沈殿した平板粒子に０．２ｍＭのＮａＯＨ水溶液を加えて合計４００ｇとし、撹拌棒を用いて手撹拌して粗分散液にした。これと同様の操作で遠沈管２４本分の粗分散液を調製して合計９６００ｇとし、ＳＵＳ３１６Ｌ製のタンクに添加して混合した。更に、Ｐｌｕｒｏｎｉｃ３１Ｒ１（ＢＡＳＦ社製）の１０ｇ／Ｌ溶液（メタノール：イオン交換水＝１：１（体積比）の混合液で希釈）を１０ｃｃ添加した。プライミクス（株）製オートミクサー２０型（撹拌部はホモミクサーＭＡＲＫＩＩ）を用いて、タンク中の粗分散液混合物に９０００ｒｐｍで１２０分間のバッチ式分散処理を施した。分散中の液温は５０℃に保った。分散後、２５℃に降温してから、プロファイルＩＩフィルター（日本ポール（株）製、製品型式ＭＣＹ１００１Ｙ０３０Ｈ１３）を用いてシングルパスの濾過を行った。
このようにして、分散液ｃ１に脱塩処理および再分散処理を施して、銀ナノディスク分散液ｃ１Ｂを調製した。【０１１６】
−銀ナノディスクの評価−
銀ナノディスク分散液ｃ１Ａの中には、六角形状乃至円形状および三角形状の銀ナノディスクが生成していることを確認した。なお、分散液ｃ１Ａ中においては、銀微粒子は全て銀ナノディスクであった。銀ナノディスク分散液ｃ１ＡのＴＥＭ観察により得られた像を、画像処理ソフトＩｍａｇｅＪに取り込み、画像処理を施した。数視野のＴＥＭ像から任意に抽出した５００個の粒子に関して画像解析を行い、同面積円相当径を算出した。これらの母集団に基づき統計処理した結果、平均直径は１２０ｎｍであった。
銀ナノディスク分散液ｃ１Ｂを同様に測定したところ、粒度分布の形状も含め銀ナノディスク分散液ｃ１Ａとほぼ同じ結果を得た。【０１１７】
銀ナノディスク分散液ｃ１Ｂをシリコン基板上に滴下して乾燥し、平板粒子の個々の厚みをＦＩＢ−ＴＥＭ法により測定した。銀ナノディスク分散液ｃ１Ｂ中の平板粒子１０個を測定して平均厚みは８ｎｍであった。すなわち直径／厚みで表されるアスペクト比は１５．０であった。【０１１８】
―銀ナノディスク分散液ｃ２Ａ及びｃ２Ｂの調液―
銀ナノディスク分散液ｃ１Ａ及びｃ２Ｂの調液において、平均厚み６ｎｍ、平均直径２０ｎｍとなるように、作製時の各溶液の濃度、加熱温度、及びｐＨを調整し、平板銀粒子分散液ｃ２Ａ及びｃ２Ｂを作製した。【０１１９】
（銀ナノディスク層用の塗布液Ｃ−１ａ〜ｆの調製）
銀ナノディスク層用の塗布液Ｃ−１ａを表５に示す材料の配合比で混合して調製した。
【表５】
2017068789.tif 000007
【０１２０】
なお、塗布液Ｃ−１ａについての上記配合比のうち銀ナノディスク分散液ｃ１Ｂおよび水の量を銀ナノディスク層における銀ナノディスクの所望の面積率に応じて適宜調整し、銀ナノディスク層用の塗布液Ｃ−１ｂ〜Ｃ−１ｆを別途作製した。
各塗布液Ｃ−１ａ〜Ｃ−１ｆについての銀ナノディスク分散液ｃ１Ｂと水との配合比を下記表６に示す。単位は質量部である。
【表６】
2017068789.tif 000008
【０１２１】
（銀ナノディスク層用の塗布液Ｃ−２の調製）
上記塗布液Ｃ−１ａ〜ｆの調製において、銀ナノディスク分散液ｃ１Ｂに代えて銀ナノディスク分散液ｃ２Ｂを用いた以外は、塗布液Ｃ−１ａ〜ｆと同様にして塗布液Ｃ−２を得た。【０１２２】
（銀ナノディスク層用の塗布液Ｃ−３の調製）
銀ナノディスクの代わりに、銀ナノ球状粒子（直径２０ｎｍアスペクト比１）分散水溶液を用いた以外は、塗布液Ｃ−１ａ〜ｆと同様にして塗布液Ｃ−３を得た。【０１２３】
［低屈折率層］
（低屈折率層用の塗布液Ｄ−１）
低屈折率層用の塗布液Ｄ−１を表７に示す材料の配合比で混合して調製した。
【表７】
2017068789.tif 000009
【化１】
2017068789.tif 000010
なお、化合物Ｍ−１は特開２００６−２８４７６１号公報の段落［００６１］から［００９７］に記載の方法により調製した。【０１２４】
（低屈折率層用の塗布液Ｄ−２）
低屈折率層用の塗布液Ｄ−２を表８に示す材料の配合比で混合して調製した。
【表８】
2017068789.tif 000011
【０１２５】
（低屈折率層用の塗布液Ｄ−３）
低屈折率層用の塗布液Ｄ−３を表９に示す材料の配合比で混合して調製した。
【表９】
2017068789.tif 000012
【０１２６】
（低屈折率層用の塗布液Ｄ−４）
低屈折率層用の塗布液Ｄ−４を表１０に示す材料の配合比で混合して調製した。
【表１０】
2017068789.tif 000013
【０１２７】
上記のようにして調製して得られた塗布液Ａ−１、Ａ−２、Ｂ−１、Ｂ−２、Ｃ−１ａ〜Ｃ−１ｆ、Ｃ−２、Ｃ−３、およびＤ−１〜Ｄ−４を用い、本発明の反射防止フィルムの実施例および比較例をそれぞれ作製した。各実施例および比較例の層構成を纏めて表１１に示す。
【表１１】
2017068789.tif 000014
【０１２８】
各実施例および比較例の反射防止フィルムの作製方法について説明する。【０１２９】
［実施例１］
透明基材である易接着層付ＰＥＴ（ポリエチレンテレフタレート）フィルム（Ｕ４０３、膜厚５０μｍ、東レ（株）製）の一面上に、ハードコート層の塗布液Ａ−１を、ワイヤーバーを用いて、乾燥後の平均厚みが４μｍとなるように塗布し、１５０℃で２分間乾燥させてハードコート層を形成した。
その後、高屈折率層の塗布液Ｂ−１を、ワイヤーバーを用いて、乾燥後の平均厚みが３０ｎｍとなるように塗布し、１５０℃で１分間加熱し、乾燥させて硬化させることにより高屈折率層を形成した。
次に、高屈折率層の表面に、銀ナノディスク層用の塗布液Ｃ−１ｃを、ワイヤーバーを用いて、乾燥後の平均厚みが３０ｎｍになるように塗布した。その後、１３０℃で１分間加熱し、乾燥、固化し、銀ナノディスク層を形成した。形成した銀ナノディスク層の上に、低屈折率層用の塗布液Ｄ−１を、ワイヤーバーを用いて、乾燥後の平均厚みが７５ｎｍになるように塗布し、１３０℃で１分間加熱し、乾燥硬化させて低屈折率層を形成した。
以上の工程により、ＰＥＴフィルムからなる透明基材上に、ハードコート層、高屈折率層、銀ナノディスク層および低屈折率層がこの順に積層されてなる実施例１の反射防止フィルムを得た。【０１３０】
［実施例２−１４、比較例４］
実施例１において、各層の塗布液、膜厚をそれぞれ表１１に記載とした以外は実施例１と同様の方法により、実施例２−１４、比較例４の反射防止フィルムを得た。すなわち、実施例２−１４および比較例４として、ＰＥＴフィルムからなる透明基材上に、ハードコート層、高屈折率層、銀ナノディスク層および低屈折率層が順に積層されてなる反射防止フィルムを得た。【０１３１】
［比較例１］
実施例１において、ハードコート層を形成せず、ＴＡＣフィルムの表面上に高屈折率層を直接塗布した以外は実施例１と同様にして、比較例１の反射防止フィルムを得た。すなわち、比較例１として、ＰＥＴフィルムからなる透明基材上に高屈折率層、銀ナノディスク層および低屈折率層が積層されてなる反射防止フィルムを得た。【０１３２】
［比較例２］
実施例１において、ハードコート層および高屈折率層を形成せず、ＴＡＣフィルムの表面上に銀ナノディスク層を直接塗布した以外は実施例１と同様にして、比較例２の反射防止フィルムを得た。すなわち、比較例２として、ＰＥＴフィルムからなる透明基材上に銀ナノディスク層および低屈折率層とからなる反射防止フィルムを得た。【０１３３】
［比較例３］
実施例１において、ハードコート層および高屈折率層を形成せず、さらに、銀ナノディスク層用塗布液中に銀ナノディスクを備えないバインダーのみとした塗布液をＴＡＣフィルムの表面上に直接塗布した以外は実施例１と同様にして、比較例３の反射防止フィルムを得た。すなわち、比較例３として、ＰＥＴフィルムからなる透明基材上にバインダー層および低屈折率層とからなる反射防止フィルムを得た。【０１３４】
［比較例５］
実施例２において高屈折率層を形成する代わりに、以下の手順により屈折率１．３５のフッ化マグネシウム層を形成した以外は同様にして比較例５の反射防止フィルムを得た。電子ビーム蒸発源を備えた真空蒸着装置を用いて、ハードコート層を形成した実施例１同様のＰＥＴフィルム上にフッ化マグネシウムを以下の条件下で蒸着した。真空蒸着装置にＰＥＴフィルムをセットした後、５×１０−３Ｐａ以下に真空排気した。フッ化マグネシウムの蒸発速度は、水晶振動子式膜厚計を用いてモニタリングした。ＰＥＴフィルム最表層に得られるフッ化マグネシウム蒸着薄膜層の膜厚が３０ｎｍとなるよう、電子ビーム蒸発源の電子ビーム電流を調整してフッ化マグネシウムの蒸発速度を制御して、目的とするフッ化マグネシウム層を得た。【０１３５】
＜評価＞
各実施例および比較例について、耐光性（ヘイズ）、波長５５０ｎｍにおける反射率および膜硬度を評価した。以下、各項目の測定方法および評価方法について説明する。【０１３６】
［耐光性試験］
各実施例および比較例の反射防止フィルムについて、促進耐候性試験機（アイスーパーＵＶテスターＳＵＶ−Ｗ１６１、岩崎電気（株）製）を用いて、照射照度９０ｍＷ／ｃｍ２、６３℃５０％ＲＨの試験条件で１７０時間紫外光を低屈折率層側から照射し、試験前後のヘイズを測定した。【０１３７】
−ヘイズ−
各実施例および比較例の反射防止フィルムについて、ヘイズメーター（ＮＤＨ５０００、日本電色工業製）を用いてヘイズを測定した。ヘイズ測定は、反射防止フィルムの低屈折率層側がヘイズメーターの光源側となるように配置した状態で行った。【０１３８】
耐光試験前のヘイズ値は表１２に示している。耐光試験後の試験片に関しては、ヘイズ測定および目視での黄変および白濁の評価を併せて行い、以下の評価基準にて評価を行った結果を表１２に示している。
Ａ：黄変および白濁がない
Ｂ：黄変あるが、白濁がない
Ｃ：黄変あり、ヘイズ３％以下の白濁がある
Ｄ：黄変あり、ヘイズ３％超２０％未満の白濁がある
Ｅ：黄変あり、ヘイズ２０％以上の白濁がある【０１３９】
［表面反射率］
各実施例および比較例の反射防止フィルムについて、低屈折率層とは逆の面（透明基材の裏面）に黒インキ（シャチハタ製  Ａｒｔｌｉｎｅ＿ＫＲ−２０＿ｂｌａｃｋ）を塗り、裏面の可視光領域の反射を除き、紫外可視近赤外分光計（Ｖ５６０、日本分光製）を用い、低屈折率層側から光を入射した際の、５°の正反射測定を実施し、波長４５０ｎｍから６５０ｎｍにおける反射率を測定して平均値を算出した。結果を表１２に示す。なお、表面反射率の平均値としては、１．４％未満を目標値としている。【０１４０】
［耐傷性評価］
連続加重式引掻強度試験機（ＴＹＰＥ：１８、新東科学（株）製）を用い、アズピュアワイパー（アズワン社製）を取り付け、純水を染み込ませたのち２００ｇ／ｃｍ２の加重を掛けて、各実施例および比較例の反射防止フィルムの低屈折率層側の表面を５０００往復させ、サンプルの磨耗状態を目視および光学顕微鏡下で観察した。下記の評価基準で耐傷性（膜硬度）の評価を行った。
Ａ：擦った後が全く見えない状態である。
Ｂ：擦った後が擦り跡として認識できる。
Ｃ：擦った後が１ｍｍ以上の幅として認識できる。【０１４１】
［水を含ませない環境下の耐傷性評価］
連続加重式引掻強度試験機（ＴＹＰＥ：１８、新東科学（株）製）を用い、アズピュアワイパー（アズワン社製）を取り付け、２５℃５０％の環境下１時間調湿したのち、水を含ませない環境下にて２００ｇ／ｃｍ２の加重を掛けて、各実施例および比較例の反射防止フィルムの低屈折率層側の表面を５０００往復させ、サンプルの磨耗状態を目視および光学顕微鏡下で観察した。結果、実施例および比較例いずれのサンプルにも傷は見られなかった。【０１４２】
この水を含ませない環境下における耐傷性評価の結果から、銀ナノディスク層を備えた反射防止フィルムであっても、水を含まない環境であれば、ハードコート層を備えずとも耐傷性に問題がないことが明らかである。【０１４３】
［視線集中率の評価］
各実施例および比較例の反射フィルムについて、視線集中率の評価を行った。
視線集中率は以下のようにして取得した。
反射防止フィルムを、建物の窓ガラス（幅１１２０ｍｍ、高さ２１００ｍｍ）両面に貼付した。建物内および外の窓ガラス正面に、ある商品のサンプルを配置した。
晴天の日の午後、屋外照度９０，０００ルクス、室内照度２，０００ルクスの条件において、建物外の窓ガラス正面から斜め１０度の方向で３メートル離れた位置から、デジタルカメラを用い、建物の外部にあるサンプルからの反射画像と建物内部のサンプルの透過画像の両方が共存した画像を撮影した。
取得した画像を、ＤＥＬＬコンピュータ製２４インチ液晶モニタ（Ｇ２４１０ｔ）全面に１０秒間表示し、被験者に提示した。画像を提示した際に、画像内で被験者が観察していた場所を、Ｔｏｂｉｉ社製アイトラッカー（Ｔｏｂｉｉ  Ｘ２−３０）を用い、座標の時系列データとして取得した。
取得した座標の時系列データを、マスワークス社製数値計算ソフトＭＡＴＬＡＢを用いて解析し、画像を表示した１０秒間のうち、画像内で建物内部のサンプルを含む矩形の領域内を見ていた時間ｔを算出した。
同様の評価を、２０代〜５０代の男女十人に対して実施し、ｔ／１０の平均値を視線集中率として算出した。【０１４４】
下記の評価基準で視線集中率の評価を行った。Ａ〜Ｂは実用上許容されるレベルであり、Ｃは実用に供し得ないレベルである。
Ａ：視線集中率≧５０％
Ｂ：５０％＞視線集中率≧２５％
Ｃ：２５％＞視線集中率【０１４５】
各実施例および比較例についての上述の評価項目に関する評価結果を表１２に示す。
【表１２】
2017068789.tif 000015
【０１４６】
実施例１〜１４については、十分に低い表面反射率が得られ、耐傷性が高く、耐光性も高いことが明らかになった。実施例１〜９、および１２〜１４のように銀ナノディスクの面積率が１０％以上４０％未満で、表面反射率が１％未満とより好ましい表面反射率特性を得ることができた。また、実施例７、１２〜１４のように、ハードコート層中に紫外線吸収剤を添加することにより、フィルムの黄変が抑制され、特に好ましいことが明らかになった。比較例１、２のようにハードコート層を備えていない構成では水との接触が続く環境下での耐傷性が低く、実用に耐えられないことが明らかである。比較例３、４のように銀ナノディスクを備えていないあるいは球状粒子を含む場合には、反射率が１．５％以上となっており、反射防止機能が不十分であった。このことは、反射防止機能の実使用形態での評価指標である視線集中率の結果からも明らかである。また、比較例３のように、銀ナノディスクを含まない場合、水との接触が続く環境下での耐傷性に問題がないこと、および銀ナノディスク量が多い実施例１０で他の実施例よりもやや耐傷性が劣ることから、耐傷性の低下は銀ナノディスク層の存在に起因するものであることが明らかになった。また、比較例５では、ハードコート層の屈折率が高屈折率層よりも高くなっており、このとき表面反射率が大きくなり、かつ耐傷性が低くなることが分かった。
【符号の説明】
【０１４７】
１、１１、１２    反射防止フィルム
１０    透明基材
２０    ハードコート層
３０    反射防止層
３２    高屈折率層
３５    銀ナノディスク
３６    銀ナノディスク層
３８    低屈折率層
１００    機能性ガラス
Ｔ    平板粒子の（平均）厚み
Ｄ    平板粒子の（平均）粒子径または（平均）円相当径
【図１】
2017068789.tif 000016
【図２】
2017068789.tif 000017
【図３】
2017068789.tif 000018
【図４】
2017068789.tif 000019
【図５】
2017068789.tif 000020
【図６】
2017068789.tif 000021
【図７】
2017068789.tif 000022
【図８】
2017068789.tif 000023
【図９】
2017068789.tif 000024
【国際調査報告】
2017068789.tif 000025
2017068789.tif 000026
2017068789.tif 000027
2017068789.tif 000028